(57)【要約】  【課題】  人体や魚類、水草類には無害でありつつ、高い抗菌性・防藻性等を発揮し、使用性に優れ、低コストで製造することができる機能性金属及び／又は機能性金属化合物含有多孔質炭素材料およびその製造方法を提供する。  【解決手段】  植物性材料１を炭化してなる植物性多孔質材料に機能性金属及び／又は機能性金属化合物２を保持させた。  【選択図】  図１
2005154174.tif 000002
【特許請求の範囲】
【請求項１】
植物性材料を炭化してなる植物性多孔質材料に機能性金属及び／又は機能性金属化合物を保持させたことを特徴とする機能性金属及び／又は機能性金属化合物含有多孔質炭素材料。
【請求項２】
機能性金属及び／又は機能性金属化合物を１〜４０重量％含む請求項１に記載の機能性金属及び／又は機能性金属化合物含有多孔質炭素材料。
【請求項３】
保持させる機能性金属及び／又は機能性金属化合物の結晶が１０μｍ以下である請求項１または２に記載の機能性金属及び／又は機能性金属化合物含有多孔質炭素材料の製造方法。
【請求項４】
機能性金属を含むアルカリ溶液に植物性材料を浸漬後、４００〜９００℃で炭化させることを特徴とする機能性金属及び／又は機能性金属化合物含有多孔質炭素材料の製造方法。
【請求項５】
前記アルカリ溶液が、アルミニウムアルカリ溶液である請求項４に記載の機能性金属及び／又は機能性金属化合物含有多孔質炭素材料の製造方法。
【発明の詳細な説明】
【技術分野】
【０００１】
この発明は、機能性金属及び／又は機能性金属化合物含有多孔質炭素材料およびその製造方法に関する。
【背景技術】
【０００２】
例えば、多孔質炭素材料の代表である活性炭は、空気浄化、上下水道処理、排水処理などに広く利用され、また、木炭も、調湿材や河川浄化、土壌改良材として広く普及しており、例えば排ガス中の塩素系ガスや硫黄酸化物などの除去にも利用されている。
【特許文献１】特開２０００−３１９０１１号公報
【発明の開示】
【発明が解決しようとする課題】
【０００３】
しかし、上記の利用はいずれも、前記活性炭・木炭（多孔質炭素材料）の内部の微細な細孔の吸着特性のみを活用するものに過ぎなかった。
【０００４】
ところで、鑑賞魚を収容したガラス水槽や鑑賞池などでは、水中に発生する藻類やアオコが美観を損ね、また、水のＢＯＤを高めたり、水中の細菌を増加させたりする。これらを防ぐために、水の交換・掃除や、防藻剤の添加などの作業を定期的に行っているが、これらの作業を行うには手間がかかり、また、添加した防藻剤が水中や水底に浮遊、沈殿したりして美観を損なうおそれがある。さらに、防藻剤として強力な薬剤を使用すると、水草を死滅させたり、魚類の成長を害する危険性がある。
【０００５】
さらに、近年、食中毒や院内感染の事件が多発し、細菌汚染等に関する認識が高まり、抗菌剤（例えば無機系としては銀、酸化チタン等、有機系としては塩素、次亜塩素酸ナトリウム等の抗菌剤）が広く使用されるようになった。しかし、いずれの抗菌剤も材料が高値であったり、人体に有害であったり、酸化チタンであると光の照射が不可欠であり、使用可能な環境・条件が限られるという問題があった。
【０００６】
この発明は上述の事柄に留意してなされたもので、その目的は、人体や魚類、水草類には無害でありつつ、高い抗菌性・防藻性等を発揮し、使用性に優れ、低コストで製造することができる機能性金属及び／又は機能性金属化合物含有多孔質炭素材料およびその製造方法を提供することである。
【課題を解決するための手段】
【０００７】
上記目的を達成するために、この発明の機能性金属及び／又は機能性金属化合物含有多孔質炭素材料は、植物性材料を炭化してなる植物性多孔質材料に機能性金属及び／又は機能性金属化合物を保持させた（請求項１）。
【０００８】
詳しくは、この発明の機能性金属及び／又は機能性金属化合物含有多孔質炭素材料は、機能性金属及び／又は機能性金属化合物を１〜４０重量％含む（請求項２）。
【０００９】
また、保持させる機能性金属及び／又は機能性金属化合物の結晶が１０μｍ以下であることが好ましい（請求項３）。
【００１０】
一方、この発明の機能性金属及び／又は機能性金属化合物含有多孔質炭素材料の製造方法は、機能性金属を含むアルカリ溶液に植物性材料を浸漬後、４００〜９００℃で炭化させる（請求項４）。
【００１１】
また、前記アルカリ溶液が、アルミニウムアルカリ溶液であることが望ましい（請求項５）。
【発明の効果】
【００１２】
上記の構成からなる発明では、人体や魚類、水草類には無害でありつつ、高い抗菌性・防藻性等を発揮し、使用性に優れ、低コストで製造することができる機能性金属及び／又は機能性金属化合物含有多孔質炭素材料およびその製造方法を提供することができる。
【００１３】
詳しくは、例えば導管や仮導管を有する一般の木材、あるいはヤシ繊維、ジュート、麻、ビンロウジュ等の連続気孔を有する植物繊維、あるいはその他、藁や籾殻、竹などの植物性材料は、炭化させることにより、膨大な表面積を有する多孔質の炭素材料（植物性多孔質材料）と化す。すなわち、例えば木材では導管、仮導管を形成している組織の微細な孔が多孔質化し、ヤシ繊維などの植物繊維では連続気孔を形成している組織が多孔質化し、さらに、藁や籾殻、竹などでは繊維組織が多孔質化する。
【００１４】
一方、これらの植物性材料を炭化させる前に、機能性金属及び／又は機能性金属化合物の溶液に浸漬させると、具体的には、ヤシ繊維、ジュート、麻、ビンロウジュ等の連続気孔を有する植物繊維や藁や籾殻などの植物性材料については、これをそのまま用いて、機能性金属及び／又は機能性金属化合物の溶液に浸漬させると、その植物組織内に機能性金属及び／又は機能性金属化合物を取り込むことができる。なお、機能性金属とは、防藻性・抗菌性・ガス除去性などの少なくとも一以上の機能をもつ金属（例えば亜鉛・銀・チタンなど）のことであり、機能性金属化合物とは上記金属の化合物である。
【００１５】
また、木材や竹などの植物性材料についても、チップ化したり木毛に加工したり、おが屑を利用したりして、これを機能性金属及び／又は機能性金属化合物の溶液に浸漬させると、導管や仮導管を形成している組織内の微細な細孔に機能性金属及び／又は機能性金属化合物を取り込むことができる。
【００１６】
そして、上記のようにして植物性材料に取り込まれた機能性金属及び／又は機能性金属化合物は、植物性材料内に浸透し、植物性材料のもつ水酸基と結合したり、植物性材料の孔表面に付着した状態となる。
【００１７】
続いて、前記機能性金属及び／又は機能性金属化合物を上記のように取り込んだ植物性材料を例えば４００〜９００℃で炭化させると、孔が発達して広がると共に、水酸基と結合した機能性金属及び／又は機能性金属化合物が孔表面に析出し、最終的に、水酸基は蒸発して機能性金属及び／又は機能性金属化合物が孔表面に残り、これにより、機能性金属及び／又は機能性金属化合物含有多孔質炭素材料が完成する。このように完成した多孔質炭素材料は、細孔が良好に発達した状態の植物性多孔質材料の炭化組織内に機能性金属及び／又は機能性金属化合物が微細（結晶の大きさが１０μｍ以下）に高分散した（より満遍なく均一に分散した）ものとなる。
【００１８】
ここで、この発明の機能性金属及び／又は機能性金属化合物含有多孔質炭素材料が、機能性金属及び／又は機能性金属化合物系化合物を１〜４０重量％保持するように構成することにより、機能性金属及び／又は機能性金属化合物の反応性が十分に高まり、また、機能性金属及び／又は機能性金属化合物が水中等に溶出しやすい状態となる。
【００１９】
また、前記植物性材料を浸漬する機能性金属及び／又は機能性金属化合物を含むアルカリ溶液の濃度を１〜３Ｎとすれば、前記アルカリ溶液において機能性金属及び／又は機能性金属化合物が容易に溶解し、また、溶液によって植物性材料（木質）に変質が大きく起こることもないため、植物性材料への機能性金属及び／又は機能性金属化合物の導入を良好に行うことが可能となる。
【００２０】
そして、この発明の機能性金属及び／又は機能性金属化合物含有多孔質炭素材料において、植物性多孔質材料の炭化組織には、その内部の微細な細孔の吸着特性によって、微生物（細菌類）、藻類が多く付着する。一方、機能性金属及び／又は機能性金属化合物としての例えば酸化亜鉛などは、抗菌性、防藻性を有し、細菌類、藻類の発生を抑制する効果がある。なお、機能性金属及び／又は機能性金属化合物の上記の効果（抗菌性、防藻性）は、前記細菌類、藻類までの距離が長くなるほど弱まるが、この発明の機能性金属及び／又は機能性金属化合物含有多孔質炭素材料では、前記植物性多孔質材料の炭化組織の吸着特性によって細菌類、藻類を集め、細菌類、藻類を機能性金属及び／又は機能性金属化合物に近づけることができ、また、機能性金属及び／又は機能性金属化合物は植物性多孔質材料の炭化組織内に微細に高分散していることからも、前記機能性金属及び／又は機能性金属化合物により細菌類、藻類を効果的に減少させることが可能となり、この発明の機能性金属及び／又は機能性金属化合物含有多孔質炭素材料は非常に高い抗菌性、防藻性を発揮することになる。
【００２１】
また、亜鉛には脱硫作用があるので、例えば石炭ガスに、機能性金属及び／又は機能性金属化合物として亜鉛を用いたこの発明の機能性金属及び／又は機能性金属化合物含有多孔質炭素材料を接触させれば、前記脱硫作用と吸着特性とにより、石炭ガス中の硫黄化合物濃度を効果的に下げることが可能となる。
【００２２】
さらに、前記機能性金属及び／又は機能性金属化合物が酸化亜鉛である場合、酸化亜鉛は電子（ｅ- ）と正孔（ｈ+ ）の対を生じ、この正孔が大気中等に存在する酸素や水と反応することによって酸化力の強いスーパーオキサイドイオン（Ｏ2-）や水酸化ラジカル（−ＯＨ）を生成する。そして、この活性酸素は非常に不安定であり、安定した状態になるために、大気中等に存在するＮＯX やＳＯX 等を分解し、例えば分解されたＮＯX は無害なＨＮＯ3 などになる。従って、酸化亜鉛を用いたこの発明の機能性金属及び／又は機能性金属化合物含有多孔質炭素材料を、例えば、ＮＯX やＳＯX 等を含む排ガスなどに接触させれば、前記ＮＯX やＳＯX を分解し、その排ガスを浄化することができる。また、前記活性酸素は酸化力が強く、殺菌効果も有するため、前記排ガス等の殺菌をも行うことが可能となる。
【００２３】
また、前記アルカリ溶液を、機能性金属を含む１〜３Ｎのアルミニウムアルカリ溶液とすることが望ましい。すなわち、通常のアルカリ溶液に植物性材料（植物性多孔質材料）を浸漬させて機能性金属及び／又は機能性金属化合物含有多孔質炭素材料を製造した場合よりも、前記アルカリ溶液としてアルミニウムアルカリ溶液を用い、このアルミニウムアルカリ溶液に植物性材料（植物性多孔質材料）を浸漬させて機能性金属及び／又は機能性金属化合物含有多孔質炭素材料を製造した場合のほうが、機能性金属及び／又は機能性金属化合物含有多孔質炭素材料の機能性金属及び／又は機能性金属化合物の含有量が増加し、また、植物性多孔質材料の炭化組織内に析出する機能性金属及び／又は機能性金属化合物の結晶がより小さく（１μｍ以下）なり、表面積が増加するため、その反応性がより高まり、ひいては機能性金属及び／又は機能性金属化合物含有多孔質炭素材料の上記の効果がより高まることとなる。
【発明を実施するための最良の形態】
【００２４】
以下、この発明の詳細を、図を参照しながら説明する。図１は、本発明の一実施例に係る機能性金属及び／又は機能性金属化合物含有多孔質炭素材料の製造方法を概略的に示す説明図である。
【００２５】
この発明の機能性金属及び／又は機能性金属化合物含有多孔質炭素材料の製造方法は、植物性材料１に機能性金属及び／又は機能性金属化合物（以下、機能性金属物質という）２を含浸する工程（以下、含浸工程という）と、植物性材料１を炭化させて植物性多孔質材料を形成する工程（以下、炭化工程という）とをこの順に有し、植物性材料１を炭化してなる植物性多孔質材料に機能性金属物質２を保持させてなる機能性金属物質含有多孔質炭素材料Ｄを形成する。
【００２６】
前記植物性材料１は、セルロース、ヘミセルロース、リグニンなどの成分を有するもので、例えば、ヤシ繊維やジュート、麻、ビンロウジュ、竹や木材（間伐材、伐採木、廃木材等）、中でも好ましくは、吸水性の高い針葉樹をチップ化したものや木毛に加工したもの、おが屑、藁、籾殻などを選択することができる。
【００２７】
前記機能性金属物質２としては、防藻性・抗菌性・ガス除去性などの少なくとも一以上の機能をもつ様々な金属（例えば亜鉛・銀・銅・チタンなど）およびそれらの化合物を用いることができ、この実施例では、亜鉛及び／又は亜鉛化合物（酸化亜鉛や水酸化亜鉛など）である。
【００２８】
前記含浸工程では、機能性金属物質２としての亜鉛を含むアルカリ溶液３に植物性材料１を所定時間浸漬する。ここで、前記アルカリ溶液３の濃度は１〜３Ｎであることが望ましい。これは、前記アルカリ溶液３の濃度が１Ｎ未満では亜鉛２が溶解しにくく、３Ｎより高いと植物性多孔質材料１（木質）に変質が大きく起こるためである。
【００２９】
また、前記アルカリ溶液３には、亜鉛２を０．１〜５．０重量％、好ましくは１〜３重量％含有させることが好適である。ここで、前記溶液３が中性の溶液である場合、亜鉛２が溶解しにくく、また、酸性の溶液である場合には、植物性多孔質材料１の細孔４内に亜鉛２が残るだけで前記植物性多孔質材料１の成分と亜鉛２とは反応せず（アルカリ性でないと反応が起こらない）、炭化の際に酸性ガスが発生し、環境に良くない上、炭化工程で用いる炭化装置５を劣化させてしまうという不都合が生じることから、前記溶液３をアルカリ性としてある。
【００３０】
上記の構成からなる含浸工程では、まず、機能性金属物質（亜鉛）２がアルカリ溶液３に一旦溶解し、続いて、亜鉛２が植物性材料１の内部に浸透する。その後、前記植物性材料１中の成分の水酸基等に亜鉛イオンが結合する。このとき、植物性材料１の内部に浸透せず、植物性材料１の孔の表面に付着する亜鉛２も有ると考えられる。
【００３１】
前記炭化工程では、炭化装置５を用いて、前記機能性金属物質２を取り込んだ状態の植物性材料１を４００〜９００℃、好ましくは６５０〜７５０℃で炭化させる。上記の温度（高温）で植物性材料１を炭化させると、植物性材料１は細孔４が良好に発達した（多孔質化した）状態の炭化組織からなる植物性多孔質材料となる。そして、上記炭化に伴って、植物性材料１の孔４が発達して広がると共に、水酸基と結合した亜鉛が孔４表面に析出する。なお、植物性材料１を炭化させるための温度を４００℃未満とすると、植物性多孔質材料内における細孔４は発達が不十分のままとなり、また、９００℃より高くすると、機能性金属物質（亜鉛化合物）２が昇華してしまう。
【００３２】
そして、植物性材料１の上記高温での炭化時に、前記細孔４内に析出していた機能性金属物質（亜鉛化合物）２のうちの水酸化亜鉛の水酸基などは全て蒸発し、亜鉛はそのほとんどが酸化して酸化亜鉛となる。従って、植物性材料１の炭化後には、機能性金属物質２としての酸化亜鉛が孔４の表面に残り、これにより、機能性金属物質含有多孔質炭素材料が完成する。
【００３３】
上記のようにして形成される機能性金属物質含有多孔質炭素材料Ｄは、前記機能性金属物質２を１〜４０重量％保持していることが望ましい。機能性金属物質２を１重量％より少なく保持させると、反応性が十分に高まらず、機能性金属物質２を４０重量％より多く保持させると、機能性金属物質（亜鉛化合物）２が溶出しにくくなり、水質浄化等の機能が低下するためである。
【００３４】
ここで、前記含浸工程において、前記アルカリ溶液３を、機能性金属物質（亜鉛）２を含む１〜３Ｎのアルミニウムアルカリ溶液（アルミニウムを含むアルカリ溶液）とすることが望ましい。すなわち、通常のアルカリ溶液３に植物性材料１を浸漬させることで前記含浸工程を行うと、完成した機能性金属物質含有多孔質炭素材料Ｄに含まれる機能性金属物質（亜鉛）２の含有量は１０〜１５重量％となるのに対し、前記アルカリ溶液３としてのアルミニウムアルカリ溶液に植物性材料１を浸漬させることで前記含浸工程を行うと、完成した機能性金属物質含有多孔質炭素材料Ｄに含まれる機能性金属物質（亜鉛）２の含有量は２０〜３０重量％となる。これは、アルミニウムのもつ触媒的な作用により植物性材料１の含有成分と亜鉛との反応が促進されるためである。
【００３５】
上記のことを確認するために、前記アルカリ溶液３として、通常のアルカリ溶液（アルミニウムを含まないアルカリ溶液）と、アルミニウムアルカリ溶液（アルミニウムを含むアルカリ溶液）とを作成し、それぞれを用いて機能性金属物質含有多孔質炭素材料Ｄの製造を行い、各機能性金属物質含有多孔質炭素材料Ｄに含まれる機能性金属物質２の量を測定するとともに、各機能性金属物質含有多孔質炭素材料Ｄの細孔４内の状態を顕微鏡で観察した。
【００３６】
詳しくは、前記植物性材料１としては木材チップを用いた。また、前記通常のアルカリ溶液は、水酸化ナトリウム４０ｇを含むイオン交換水としての蒸留水（Ｈ2 Ｏ）５００ｍＬからなる１〜３Ｎ（好ましくは２Ｎ）の溶液に機能性金属物質２としての酸化亜鉛１０ｇを溶解させて形成し、前記アルミニウムアルカリ溶液は、水酸化ナトリウム４０ｇおよび水酸化アルミニウム１０を含むイオン交換水としての蒸留水（Ｈ2 Ｏ）５００ｍＬからなる１〜３Ｎ（好ましくは２Ｎ）の溶液に機能性金属物質２としての酸化亜鉛１０ｇを溶解させて形成した。なお、機能性金属物質２として酸化亜鉛を選択したのは、安価で且つ取り扱い上安全であるためである。
【００３７】
そして、前記通常のアルカリ溶液およびアルミニウムアルカリ溶液にそれぞれ木材チップを浸漬した後、４００〜９００℃（好ましくは７００℃）でそれぞれの液に浸漬した木材チップを炭化させて、機能性金属物質含有多孔質炭素材料Ｄを製造し、各機能性金属物質含有多孔質炭素材料Ｄに含まれる機能性金属物質（亜鉛）２の量を測定した。この機能性金属物質２の量の測定は、製造した機能性金属物質含有多孔質炭素材料Ｄを灰化させた後に硝酸で溶解した後、ＩＣＰ（Ｉｎｄｕｃｔｉｖｅｌｙ  Ｃｏｕｐｌｅｄ  Ｐｌａｓｍａ：誘導結合プラズマ）発光分析により行った。
【００３８】
その結果、通常のアルカリ溶液を用いて機能性金属物質含有多孔質炭素材料Ｄを製造した場合には、機能性金属物質含有多孔質炭素材料Ｄ１００ｇ中の機能性金属物質（亜鉛）２の量は１０〜１５ｇとなり、アルミニウムアルカリ溶液を用いて機能性金属物質含有多孔質炭素材料Ｄを製造した場合には、機能性金属物質含有多孔質炭素材料Ｄ１００ｇ中の機能性金属物質（亜鉛）２の量は２０〜３０ｇとなった。なお、アルミニウムアルカリ溶液を用いた場合でも、分析ではアルミニウムはほとんど検出されなかったため、析出しているのは全て機能性金属物質（亜鉛化合物）２であると考えられる。
【００３９】
また、通常のアルカリ溶液を用いて製造した機能性金属物質含有多孔質炭素材料Ｄの細孔４（仮導管）内の状態が撮影された顕微鏡写真およびその拡大図を図２（Ａ）および（Ｂ）に、また、アルミニウムアルカリ溶液を用いて製造した機能性金属物質含有多孔質炭素材料Ｄの細孔４（仮導管）内の状態が撮影された顕微鏡写真およびその拡大図を図２（Ｃ）および（Ｄ）にそれぞれ示す。通常のアルカリ溶液を用いて製造した機能性金属物質含有多孔質炭素材料Ｄの細孔４（仮導管）内に析出した機能性金属物質２（酸化亜鉛）の結晶の大きさは、１〜７μｍ程度であったのに対して、アルミニウムアルカリ溶液を用いて製造した機能性金属物質含有多孔質炭素材料Ｄの細孔４（仮導管）内に析出した機能性金属物質２（酸化亜鉛）の結晶の大きさは、２００〜４００ｎｍ程度であった。
【００４０】
上記の結果から明らかなように、通常のアルカリ溶液を用いて機能性金属物質含有多孔質炭素材料Ｄを製造するよりもアルミニウムアルカリ溶液を用いて機能性金属物質含有多孔質炭素材料Ｄを製造するほうが、細孔４内に析出する機能性金属物質２（亜鉛）の量が増え、かつ析出した機能性金属物質２の結晶がより小さく（細かく）なるため、その反応性がより高まり、ひいては機能性金属物質含有多孔質炭素材料Ｄの効果が高まることとなる。
【００４１】
また、前記機能性金属物質含有多孔質炭素材料Ｄが有する防藻性（水中における藻の発生を防止する性質）を確認するための実験を行った。詳しくは、それぞれ１０Ｌの水道水を収容した水槽を複数用意し、これらの水槽を、フィルタ（水質浄化手段）として市販品の活性炭を用いた第１の水槽と、フィルタとして木炭を用いた第２の水槽と、フィルタとして本実施例の機能性金属物質含有多孔質炭素材料Ｄ（アルミニウムアルカリ溶液を用いて製造した機能性金属物質含有多孔質炭素材料Ｄ）を用いた第３の水槽との３種類に分けて、各水槽における藻の発生の様子を観察した。
【００４２】
その結果、第１の水槽（市販品の活性炭を用いた水槽）および第２の水槽（木炭を用いた水槽）では３週間後に藻が大量に発生したが、第３の水槽（本実施例の機能性金属物質含有多孔質炭素材料Ｄを用いた水槽）では、３か月経過後も藻は発生せず、また、その後、藻が発生したが水槽のガラス壁面への付着は見られなかった。この結果から、前記機能性金属物質含有多孔質炭素材料Ｄが高い防藻性を有することが明らかとなった。
【００４３】
また、前記機能性金属物質含有多孔質炭素材料Ｄが有する抗菌性を確認するための実験を行った。詳しくは、それぞれ内部で大腸菌を液体培養してある容器を複数用意し、木炭を収容した第１の容器と、前記通常のアルカリ溶液を用いて製造した機能性金属物質含有多孔質炭素材料Ｄを収容した第２の容器と、アルミニウムアルカリ溶液を用いて製造した機能性金属物質含有多孔質炭素材料Ｄを収容した第３の容器との３種類に分けて、各容器における大腸菌の増殖率をコロニー数で比較した。
【００４４】
その結果、第１の容器（木炭を収容した容器）では前記コロニー数が平均１４３であったのに対して、第２の容器（通常のアルカリ溶液を用いて製造した機能性金属物質含有多孔質炭素材料Ｄを収容した容器）ではコロニー数の平均が５、第３の容器（アルミニウムアルカリ溶液を用いて製造した機能性金属物質含有多孔質炭素材料Ｄを収容した容器）ではコロニー数の平均が３という低い値となった。この結果から、前記機能性金属物質含有多孔質炭素材料Ｄが高い抗菌性を有することが明らかとなった。
【図面の簡単な説明】
【００４５】
【図１】この発明の一実施例に係る機能性金属物質含有多孔質炭素材料の製造方法を概略的に示す説明図である。
【図２】（Ａ）および（Ｂ）は、通常のアルカリ溶液を用いて製造した機能性金属物質含有多孔質炭素材料の細孔（仮導管）内の状態が撮影された顕微鏡写真およびその拡大図であり、（Ｃ）および（Ｄ）は、アルミニウムアルカリ溶液を用いて製造した機能性金属物質含有多孔質炭素材料の細孔（仮導管）内の状態が撮影された顕微鏡写真およびその拡大図である。
【符号の説明】
【００４６】
１  植物性材料
２  機能性金属物質
Ｄ  機能性金属物質含有多孔質炭素材料
【図１】
2005154174.tif 000003
【図２】
2005154174.tif 000004